(57)【特許請求の範囲】
【請求項１】
１以上のエチレン性不飽和モノマーを、水性媒体中でフリーラジカルレドックス開始剤システムの存在下にエマルション重合する工程を含むプラスチック添加剤ポリマー粒子の水性ディスパージョンの調製方法であって、フリーラジカルレドックス開始剤システムが酸化剤、還元剤、およびモノマー重量に基づいて、合計で０．０１から５．００ｐｐｍの鉄および銅の金属イオン種を含む、方法。
【請求項２】
エチレン性不飽和モノマーが重合され、２０万から１５００万ｇ／モルの範囲のポリマー分子量を達成する、請求項１記載の方法。
【請求項３】
２０℃で１気圧における０．５重量％の亜硫酸水素ナトリウム水性溶液中の溶存酸素濃度に対して測定された際に、水性媒体が０ｐｐｍよりも大きく１０ｐｐｍまでの範囲の溶存酸素濃度を有する、請求項１記載の方法。
【請求項４】
１以上のエチレン性不飽和モノマーを含む１以上の追加のモノマー混合物を引き続き加え、１以上のフリーラジカル開始剤システムを用いて１以上の追加のモノマー混合物を重合する工程をさらに含む、請求項１記載の方法。
【発明の詳細な説明】
【０００１】
本発明は、プラスチック添加剤として有用なポリマー粒子を調製するための改良されたレドックス重合プロセス、プラスチック添加剤として有用な改良されたポリマー粒子、これらのポリマー粒子を含む熱可塑性樹脂ブレンド、これらの熱可塑性樹脂ブレンドを含む物品に関する。これらの改良されたプロセスは開始速度を増大させ、合成のために必要な全体の時間を短縮する。さらに、これらの改良されたプロセスは効果的に４００万よりも大きな分子量を有するポリマー粒子を提供し、これはたとえば塩化ビニルフォームのようなプラスチック加工助剤として特に有用なものである。
【０００２】
熱可塑性樹脂はそれらの加工特性および／または物理特性を改良するために種々のポリマー添加剤を必要とする。そのような樹脂用のポリマー添加剤の例としては、衝撃強度を改良するための耐衝撃性改良剤（たとえば部分破壊の低減および／または切断性）、樹脂の加工性を最適化しプロセス効率を向上させるためのレオロジー特性を調節するための加工助剤（フォーム密度および／または表面外観の調節）があげられる。プラスチック添加剤ポリマー粒子の水性ディスパージョンからの添加剤の調製は公知であるが、プロセス効率とこれらの添加剤の特性の両者を向上させるための必要が引き続き存在している。
【０００３】
発泡および熱成形のようなある種の熱可塑性プラスチックの加工用途において重要な、熱可塑性樹脂の溶融強度を向上させるために加工助剤が有用である。熱可塑性樹脂の加工助剤は典型的には、ビニル芳香族、（メタ）アクリロニトリルおよび／またはＣ１−Ｃ４アルキルメタアクリレートモノマーのような、エチレン性不飽和モノマーから重合された単位を有するポリマーおよびコポリマーである。加工助剤は典型的にはエマルション重合法を使用して調製され、２０−５００ｎｍの平均直径のポリマー粒子を得る。これは典型的には、２００，０００から６，０００，０００ｇ／モルの範囲の分子量を有する。加工助剤は典型的には、２５℃よりも高いＴｇを有し、典型的には乾燥して単離され、自由流動粉末を形成する。粉末粒子は５０−５００ミクロンの平均直径を有する。これらの粉末は引き続いて熱可塑性樹脂配合物に加えられる。熱可塑性樹脂配合物中で使用される加工助剤の量は、樹脂の種類および用途により変化するが、典型的には１から１５ｐｈｒの間である。
【０００４】
耐衝撃性改良剤は典型的には多段エマルションポリマーまたはコア−シェルエマルションポリマーであって、ブタジエンおよび／またはアクリレートモノマーのホモポリマーまたはコポリマーに基づくコアもしくはゴム状段を含むものとして提供される。耐衝撃性改良剤はアクリロニトリル−ブタジエン−スチレン（ＡＢＳ）；スチレン−アクリロニトリルコポリマー；メチルメタアクリレートポリマー；ポリ（塩化ビニル）（ＰＶＣ）；ポリカーボネート、ポリエステル、またはポリアミドのような種々のエンジニアリング樹脂；およびエポキシ樹脂のような熱硬化性樹脂などのマトリックスポリマー中で使用される。ブタジエンとスチレンの１以上のゴム状コポリマーと少なくとも１段のポリ（メチルメタアクリレート）のシェルを有する耐衝撃性改良剤は、メチルメタアクリレート−ブタジエン−スチレン（ＭＢＳ）プラスチック添加剤として公知である。同様に、ｎ−アルキルアクリレートの１以上のゴム状コポリマーと少なくとも１段のポリ（メチルメタアクリレート）もしくはそれらのコポリマーのシェルを有する耐衝撃性改良剤は、アクリル系耐衝撃性改良プラスチック添加剤（ＡＩＭ）として公知である。熱可塑性樹脂配合物中に使用される耐衝撃性改良剤の量は、樹脂の種類および用途により変化するが、典型的には１から３０ｐｈｒの間である。
【０００５】
改質されるマトリックス樹脂の特性を維持または向上しつつ、これらのプラスチック添加剤の製造コストを低減することが必要とされている。従来では、合成プロセスは典型的にはレドックス開始エマルション重合を含み、開始工程が完了するまでに数時間を要する。したがって、開始のために必要とされる時間を数分に短くすることが求められていた。プラスチック添加剤の特性改良には、改質されたマトリックス樹脂ブレンドに向上された加工特性を提供することも含む。その１つの例は低密度ＰＶＣフォームを調製するためには大きな分子量（４００万ｇ／モルよりも大きい）を有する加工助剤を提供することが、必要な溶融強度を提供するために必要とされることである。たとえばスプレードライまたは凝集のような公知のエマルション回収プロセスにおいて使用して、プラスチック添加剤の乾燥粉末を調製することが更に望まれる。
【０００６】
レドックス開始剤は比較的低い温度でフリーラジカルを発生することにより重合を行わせることができる。レドックス開始剤はスチレン、ブタジエン、アクリロニトリル、および（メタ）アクリルエステルのようなエチレン性不飽和モノマーから誘導されるビニルポリマーの調製のために広範に使用されている。レドックスシステムにおいては、フリーラジカルは還元剤とオキシダント（ｏｘｉｄａｎｔ）の作用により発生する。低温で開始されることのできるエマルション重合は、一般に効率的な製造のために特に有利であり、特に優れた低温弾性を有するゴム状物質を製造するために有利である。レドックス開始システムは典型的には酸化剤（たとえば過硫酸塩またはパーオキサイド）、還元剤（たとえば亜硫酸塩）、金属イオン種、および任意のキレート剤からなる。Ｍａｒｋらの、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，１７，３５５（１９８９）に詳細に記載されている。しかし、反応系から酸素を除去する必要があるため、レドックス重合は明らかに開始が遅い。
【０００７】
カトウらの米国特許第５６１０２５６号には、ビニルモノマーのレドックス重合による高分子量ポリマーエマルションの製造方法であって、レドックス重合開始剤が過硫酸塩、還元剤および活性化剤、またはハイドロパーオキサイド、還元剤、活性化剤、およびキレート剤を含むものが記載されている。高分子量およびモノマーのポリマーへの高い転化率を達成するために、カトウの方法は、２０℃１気圧において０．５重量％の亜硫酸水素ナトリウム水溶液中に対して溶存酸素濃度を測定した時に、反応系の水性相中の酸素濃度がゼロまたはそれ以下であることが必要とされ、これは少なくとも２時間の間反応媒体を窒素ガスでバブリングすることにより達成される。カトウの方法は反応温度を好ましくは５０℃以下にすることを必要とする。しかし、これらの２つの要求はプロセス時間を長くし、プロセス効率を低下させる。
【０００８】
カトウのエマルションはペイント、接着剤、繊維、紙、および土木工学の分野で好適に使用することのできる乾燥フィルムを形成するために意図されている。その結果、カトウのポリマー粒子はソフト（たとえば約２０℃よりも低いガラス転移温度を有する）であり、これらのエマルションはスプレードライのような従来のエマルション乾燥技術を使用して十分に乾燥して粉末にすることができない。そのようなエマルションの製造は、熱可塑性樹脂のためのプラスチック添加剤として使用されるスプレードライされたポリマー組成物の製造のためには有用ではない。
【０００９】
本発明の解決すべき課題はプラスチック添加剤として使用されるポリマー組成物を調製するための溶存酸素濃度を減少させるために長い時間を必要とせず、反応温度を５０℃以下に維持することを必要としない経済的な効率のよい方法であって、乾燥により粉末を提供することのできる方法を提供することである。本発明の解決すべき他の課題は、レドックスエマルション重合技術により効率よく提供されたプラスチック添加剤加工助剤であって、６５０万ｇ／モルよりも大きな分子量を有するものを提供することである。
【００１０】
本発明はプラスチック添加剤として有用なポリマー組成物を調製するための新規な方法であって、米国特許第５６１０２５６号の欠点を解決するものである。本発明者らはレドックス開始フリーラジカルエマルション重合において銅および鉄の金属イオン種の組み合わせを使用することにより、プラスチック添加剤としての使用に好適な、より大きな分子量を有するポリマーが、銅または鉄を単独で用いる場合に比較してより効率的に調製できることを見いだした。本発明の方法は、２０℃１気圧において０．５重量％の亜硫酸水素ナトリウム水溶液中の溶存酸素濃度に対して測定したときに、溶存酸素濃度がゼロまたはそれ以下であることを必要としない。
【００１１】
本発明者らは、レドックス開始フリーラジカルエマルション重合において銅および鉄の金属イオン種の組み合わせを使用することにより、銅または鉄の金属イオン種を単独で用いる場合に比較して、実質的により大きな分子量（６５０万ｇ／モルよりも大きい）を有するポリマーが得られることを見いだした。
本発明者らは、レドックス開始フリーラジカルエマルション重合において銅および鉄の金属イオン種の組み合わせを使用して調製されるポリマー組成物は、熱可塑性樹脂の加工特性および耐衝撃性を改良するためのプラスチック添加剤としても有用であることを見いだした。
【００１２】
本発明の第１の態様は、１以上のエチレン性不飽和モノマーを、水性媒体中でフリーラジカルレドックス開始剤システムの存在下にエマルション重合する工程を含むプラスチック添加剤ポリマー粒子の水性ディスパージョンの調製方法であって、フリーラジカルレドックス開始剤システムが酸化剤、還元剤、およびモノマー重量に基づいて、合計で０．０１から５．００ｐｐｍの鉄および銅の金属イオン種を含む方法を提供する。
【００１３】
本発明の第２の態様は、熱可塑性樹脂の特性を改質するためのポリマー組成物であって、水性媒体中での１以上のエチレン性不飽和モノマーのフリーラジカルレドックス開始剤システムの存在下におけるエマルション重合であって、フリーラジカルレドックス開始剤システムが酸化剤、還元剤、およびモノマー重量に基づいて、合計で０．０１から５．００ｐｐｍの鉄および銅の金属イオン種を含むエマルション重合により調製されたポリマー粒子を含む組成物を提供する。
【００１４】
本発明の第３の態様は、１から９９重量％の本発明の第２の態様にかかる組成物、および９９から１重量％の熱可塑性樹脂を含む、熱可塑性樹脂ブレンドを提供する。
本発明のさらなる態様は、本発明の第３の態様にかかる熱可塑性樹脂ブレンドから製造される物品を提供する。本発明により達成される上記および他の目的は以下の記載により明らかにされる。
【００１５】
ここで使用される、用語「ステージ」とは、「ステージ」ポリマーを達成するための様々な手段を提供する米国特許第３７９３４０２号、米国特許第３９７１８３５号、米国特許第５５３４５９４号、および米国特許第５５９９８５４号のような先行技術に述べられる意味を含む、その最も広く取りうる意味を含むものと意図される。
ここで使用される、用語「混合物」とは、１以上の化学化合物の組み合わせをいう。
ここで使用される、用語「（メタ）アクリルエステル」とは、メタアクリル酸またはアクリル酸のアルキルエステルを包含する化合物をいう。
ここで使用されるＣ１−Ｃ１２アルキル（メタ）アクリレートとは、メタアクリル酸またはアクリル酸のアルキルエステルであって、エステルのアルキル側鎖中に１から１２個の炭素原子を有するアルキルエステルをいう。
ここで使用される、用語「（メタ）アクリロニトリル」とは、アクリロニトリルおよびメタアクリロニトリルの化合物をいう。
ここで使用される、用語「部」とは、「重量部」を意味する。
ここで使用される、用語「平均粒子径」とは、ポリマー粒子の平均直径をいう。
本明細書に記載される範囲は、組み合わせ可能であり、両端の値を含む。
【００１６】
本発明のプラスチック添加剤ポリマー粒子の水性ディスパージョンを調製するための方法においては、エマルション重合工程は適当な反応器中で行われ、この中で反応体（オキシダント、リダクタント、金属イオン種、モノマー、乳化剤）が適当に一緒にされ、混合され、水性媒体中で反応され、熱が反応帯に伝えられ、除去される。反応体は時間をかけてゆっくり（セミバッチシステムにおけるように、徐々に）と、またはショット（バッチ）として迅速に反応器に加えることができ、開始および成長の早い速度が、反応器温度の早い上昇によって示される。
【００１７】
本発明のフリーラジカルレドックス開始システムは、少なくとも１つの酸化剤（オキシダント）、少なくとも１つの還元剤（リダクタント）、および鉄および銅の金属イオン種の混合物を含む。プロセスの種々の工程において使用されることのできるフリーラジカル開始剤は、１０から１００℃、好ましくは５５から９０℃の範囲の温度で行われるフリーラジカルレドックス重合において従来使用されているものである。１００℃よりも高い温度も、加圧下において使用できるように設計された装置を使用すれば可能である。単一段重合においては、開始温度は８５℃以下、好ましくは５５℃以下である。
【００１８】
レドックス開始剤システムは、オキシダントとリダクタントを含む。好適なオキシダントとしては、有機（アルキル−、アリール、またはアシル）ヒドロパーオキシド、過硫酸塩、ペルホスフェート塩、または有機もしくは無機パーオキサイドがあげられるが、これらに限定されるものではない。好ましいオキシダントとしては、過硫酸塩、および有機ヒドロパーオキシドがあげられる。最も好ましいオキシダントとしては、過硫酸アンモニウム、過硫酸ナトリウム、過硫酸カリウム、およびｔ−ブチルヒドロゲンパーオキシドがあげられる。
使用されるオキシダントの量は、モノマー総量に基づいて０．００５重量％から１．０重量％の範囲である。使用されるオキシダントの好ましい量は０．０１から０．５重量％である。使用されるオキシダントの最も好ましい量は０．０１２５重量％から０．２５重量％の範囲である。使用オキシダントが少なすぎると、重合が起こるのかが遅すぎるか、または全く起こらない。過剰のオキシダントは、分子量の低下を引き起こす。
【００１９】
好適なリダクタントとしては、ナトリウムスルホキシレートホルムアルデヒド、亜硫酸ナトリウム、メタ重亜硫酸ナトリウム、亜二チオン酸ナトリウム、アスコルビン酸、イソアスコルビン酸、ヒドラジン、ヒドロキシルアミン、またはヒドロキシルアミン塩、還元糖、メルカプタン、およびスルフィン酸誘導体があげられるが、これらに限定されるものではない。好ましいリダクタントとしては、ナトリウムスルホキシレートホルムアルデヒド、メタ重亜硫酸ナトリウム、イソアスコルビン酸、亜二チオン酸ナトリウム、ナトリウムチオスルフェート、亜硫酸ナトリウムがあげられる。最も好ましいリダクタントとしては、亜二チオン酸ナトリウムがあげられる。
使用されるリダクタントの量は、モノマー総量に基づいて０．０１重量％から１．０重量％の範囲である。使用されるリダクタントの好ましい量は０．０２５重量％から０．５重量％の範囲である。使用されるリダクタントの最も好ましい量は０．０５重量％から０．２０重量％の範囲である。使用リダクタントが少なすぎると、重合が遅いか、または起こらない。使用リダクタントが多すぎても、重合が遅いか、もしくは起こらないか、または所望の大きな分子量が得られない場合がある。
【００２０】
本発明のレドックス反応は、鉄および銅の金属イオン種の混合物により触媒される。金属イオン種はそれらの可溶性塩の形態で好適に提供される。適当な可溶性鉄塩は、水に溶解する公知のものであり、硫酸第１鉄、硫酸第２鉄、塩化第１鉄、塩化第２鉄、および他の可溶性塩があげられるが、これらに限定されるものではない。反応混合物のｐＨに応じて、これらの鉄塩と追加のキレート剤を安定性を保つために用いることができ、たとえば第１鉄−エチレンジアミン４酢酸（Ｆｅ−ＥＤＴＡ）が使用できる。他のキレート剤としては公知の種々のＥＤＴＡ類縁体があげられる。好ましい鉄塩としては、Ｆｅ−ＥＤＴＡと硫酸第１鉄があげられる。最も好ましい鉄塩は硫酸第１鉄である。
【００２１】
好適な溶解性銅塩としては、水に溶解する一般的な銅塩があげられる。例としては、硝酸第２銅、塩化第１銅、塩化第２銅、硫酸第２銅、酢酸第１銅、および酢酸第２銅があげられるが、これらに限定されるものではない。好ましい銅塩としては、硝酸第２銅、および硫酸第２銅があげられる。鉄または銅の非塩形態のものもＦｅ（０）またはＣｕ（０）として反応器に供給することができ、反応器内で可溶性塩が形成されてもよい。
【００２２】
鉄および銅の金属イオン種の合計量は、モノマー総重量に基づいて、好適には０．０１から５．０ｐｐｍの範囲であり、好ましくは０．０５から２．５ｐｐｍの範囲であり、最も好ましくは０．５０から１．５ｐｐｍの範囲である。別個独立に、鉄金属イオン種の量は、モノマー総重量に基づいて、好適には０．０１から５．０ｐｐｍの範囲であり、好ましくは０．０２５から１．５ｐｐｍの範囲であり、最も好ましくは０．３５から１．０ｐｐｍの範囲である。別個独立に、銅金属イオン種の量は、モノマー総重量に基づいて、好適には０．０１から５．０ｐｐｍの範囲であり、好ましくは０．０２５から１．０ｐｐｍの範囲であり、最も好ましくは０．１５から０．５０ｐｐｍの範囲である。鉄：銅の重量比は、１０：１から１：１０、より好ましくは５：１から１：５、最も好ましくは２．５：１から１：２．５の範囲である。
【００２３】
本発明のフリーラジカルレドックス開始剤システムを用いて重合することのできるモノマーとしては、公知の１以上のエチレン性不飽和モノマーがあげられ、これらはたとえばＴｈｅ  Ｐｏｌｙｍｅｒ  Ｈａｎｄｂｏｏｋ，３版、Ｂｒａｎｄｒｕｐ  ａｎｄ  Ｉｍｍｅｒｇｕｔ，  Ｅｄｓ．，Ｗｈｉｌｅｙ  Ｉｎｔｅｒｓｃｉｅｎｃｅ，第２章、（１９８９）に列記されている。
【００２４】
水性媒体中の溶存酸素濃度が、２０℃で１気圧における０．５重量％の亜硫酸水素ナトリウム水性溶液中の溶存酸素濃度に対して測定された際に、１０ｐｐｍ以下の場合には開始は迅速に進行する。開始剤が反応器に加えられたときに、好ましくは溶存酸素は８ｐｐｍ未満、最も好ましくは５ｐｐｍ未満である。酸素量が多すぎると、レドックス重合反応は適切に開始しない。
溶存酸素の量は、水性媒体と不活性ガスを接触させる（たとえば窒素のスパージング、スイーピング、および／またはバブリング）ことにより調節できる。化学的な酸素スキャベンジャーも使用することができる。好適な化学的酸素スキャベンジャーとしては、亜硫酸塩、亜硫酸水素塩、ジチオネート、ナトリウムチオスルフェート、ジナトリウムヒドロゲンホスフェート、亜硫酸ナトリウムがあげられるが、これらに限定されるものではない。最も好ましい化学的酸素スキャベンジャーは、亜二チオン酸ナトリウムである。
酸素スキャベンジャーがＦｅおよび／またはＣｕの存在下または非存在下に酸素と反応することが好ましい。化学的酸素スキャベンジャーの使用量はモノマー中のＯ２を推奨される量に減少するのにちょうどよい量である。あまりに多くの化学的酸素スキャベンジャーは、多すぎる複生成物を生成し、Ｍｗのようなポリマー特性を損なう。
【００２５】
本発明の方法において、１℃の発熱を得るために必要な時間は通常１００分未満であり、典型的には５０分未満であり、しばしば１０分未満である。同様に、発熱ピークまでの時間は、通常１００分未満であり、典型的には５０分未満であり、しばしば２５分未満である。
好適な乳化剤としては、たとえばアルキル、アリール、アルアルキルもしくはアルカリールの硫酸塩またはスルホン酸塩、アルキルポリ（アルコキシアルキル）エーテル、アルキルポリ（アルコキシアルキル）スルフェート、または長鎖脂肪酸のアルカリ塩、たとえばオレイン酸カリウムなどのエマルション重合において使用されている公知のものがあげられるが、これらに限定されるものではない。好ましくはアルキルジフェニルオキシドジスルホネートである。
任意に、１以上の連鎖移動剤を前記の方法の任意の工程において、プラスチック添加剤ポリマーの分子量を調節するために加えることができる。連鎖移動剤またはそれらの混合物は公知であり、たとえばアルキルメルカプタンを分子量を調節するために使用することができる。
【００２６】
モノマーはバッチワイズ（ショット）に加えることができ、または時間をかけて連続的に反応器に供給することができる。１以上のモノマーの第１の混合物がショットとして１０−４０分で加えられることが好ましい。モノマーの第１の混合物の２から１２時間の間にわたる反応器への連続的な供給は、反応温度を調節することが重要な場合に有用である。
モノマーの第１の混合物は、所望の粒子サイズの制御または得られるポリマーの構造的改良のために、予備形成されたポリマー分散物（「シード」ラテックス）の存在下で重合されることができる。「シード」ラテックスはしばしば、１００ｎｍ以下の様な小粒子サイズであり、形成される第１段のものと同様の組成を有するる。予備形成ポリマー分散物は、ゴム状物質のポリマーであることができ、コアポリマーと組成において同じか、または異なることができる。他には、それは、Ｍｙｅｒｓらが米国特許第３９７１８３５号で教示するような、屈折率を調節するために存在する、例えば、ポリスチレンまたはポリ（メチルメタアクリレート）のような硬質非ゴム状ポリマーであることができる。
更に本発明は、第１段の形成が完了した後に重合される、他のまたは追加の段を有するポリマー粒子を包含する。
【００２７】
本発明のプラスチック添加剤ポリマー粒子は、種々の量の水を含むいくつかの形態、たとえばエマルション、水性ディスパージョン、凝集スラリー、ウエットケーキ、または粉末のような形態で使用される。粉末形態のプラスチック添加剤ポリマー粒子は、水性ディスパージョンから種々の方法で単離することができ、好ましい方法はスプレードライおよび凝集である。米国特許第４８９７４６２号に開示された技術を単離の間にエマルションに適用し、回転楕円状の生成物を得ることもでき、該生成物は乾燥された際に、公知の単離された粉末に比較して顕著な粉末流動性、低ダスト性、および大きな嵩密度を示す。
本発明のプラスチック添加剤ポリマー粒子は、種々の用途に使用することができる。それらはたとえばポリ（塩化ビニル）のような熱可塑性樹脂と混合することができ、種々の用途、たとえばカレンダーされたシート、射出成形された物品、ブロー成形された物品、および任意にフォームを製造するための発泡剤を含む押出された物品、において衝撃強度を改良する。コア−シェルポリマーの成分モノマーが、プラスチック添加剤ポリマー粒子の屈折率が透明な熱可塑性樹脂の屈折率に適合するように慎重に選択されたならば、得られたポリマーは透明用途において有用である。
【００２８】
本発明により、アクリル酸やメタアクリル酸のような酸含有ビニルモノマーを７０％まで含むポリマーを調製することが可能であることを見いだした。このような場合には、そのような組成物は織物、構造物、およびグラフィックアートなどのコーティング用途において種々の用途が見いだされる。それらは、特に表面極性が小さい場合において、種々の表面極性を有するプラスチックのための水性エマルションコーティングの調製に適している。酸モノマー含有ポリマーのための、比較的小さい極性を有するプラスチックとしては、ポリオレフィン、ポリメチルメタアクリレートのようなアクリル、ポリカーボネート、ポリ塩化ビニル、およびポリ（アルキレン）テレフタレートのようなポリエステル樹脂があげられる。
【００２９】
ポリマー添加剤はＰＶＣに加えて、多くのポリマーマトリックスと混合されることができ、たとえばメチルメタアクリレートのポリマー、スチレン−アクリロニトリルコポリマー、ポリ（エチレン）テレフタレートおよびポリ（ブチレン）テレフタレートのような芳香族ポリエステル、ポリカーボネート、ポリアミド、ポリアセタール、およびポリオレフィンがあげられるが、これらに限定されるものではない。多くの好適なポリマーマトリックスが、たとえば、Ｔｈｅ  Ｐｏｌｙｍｅｒ  Ｈａｎｄｂｏｏｋ，３版、Ｂｒａｎｄｒｕｐ  ａｎｄ  Ｉｍｍｅｒｇｕｔ，  Ｅｄｓ．，Ｗｈｉｌｅｙ  Ｉｎｔｅｒｓｃｉｅｎｃｅ，第２章、（１９８９）などの種々のポリマー物質の文献に記載されている。そのようなブレンドの有用性は広範であり、たとえば装置およびコンピューターの操作パネルおよびハウジング、バンパーおよびボディーパネルのような自動車部品があげられる。
【００３０】
本発明のプラスチック添加剤は粉末、ペレットまたは水性ディスパージョンとして調製することができる。粉末は本発明の水性粒子ディスパージョンをスプレードライ、フリーズドライ、または凝集することにより調製できる。粉末は樹脂および他の成分に、プラスチック加工装置中で容易に直接的に加えることができる。別法として、粉末は単独または他の成分とともに最初に配合されてペレットを形成することができる。
本発明により調製されたプラスチック添加剤の濃縮物も、配合プラスチック加工装置を用いて製造することができ、１以上の熱可塑性樹脂中の９９重量％までの添加剤を製造することができる。本発明により調製されたプラスチック添加剤の水性ディスパージョンも樹脂に直接添加することができ、それにより最初にプラスチック添加剤を乾燥する必要性がさけられる。
【００３１】
本発明にかかるプラスチック添加剤は、たとえばＰＶＣ、ＣＰＶＣ、それらのコポリマーのような塩化ビニル樹脂、並びに多くの公知の熱可塑性樹脂、たとえばポリオレフィン、ポリエステル、ポリアミド、ポリカーボネート、ＡＢＳプラスチック、ＳＡＮ樹脂、それらのブレンドおよびアロイ（ただしこれらに限定されるものではない）における加工助剤として使用される。典型的には、そのような加工助剤はＰＶＣにおいて融合を促進する（融合時間を短縮する）ために使用され、それによりＰＶＣが樹脂の劣化をさけることのできる条件でプラスチック加工装置を使用して溶融加工することができる。そのような装置は市販されており、当業者には公知である。市販のプロセスとしては、たとえばフィルムおよびシートのカレンダリング；シート、異形材、パイプ、フェンス、フィルム、および他の連続的に製造される押出製品の押出；熱成形；および射出成形があげられるが、これらに限定されるものではない。本発明の加工助剤は溶融物のレオロジー特性を調節するために使用される。たとえば、樹脂のカレンダー操作においては、樹脂溶融物が高い溶融強度と低い粘度を有することが望ましい。
【００３２】
本発明の加工助剤は典型的には、エチレン性不飽和モノマーから構成され、好ましくはＣ１−Ｃ２０アクリリック、Ｃ１−Ｃ２０メタアクリリック、ビニル芳香族、アクリロニトリル、メタアクリロニトリル、アクリル酸およびメタアクリル酸から構成される。酸モノマーが使用される場合には、加工助剤ポリマー中の酸モノマーの量が低く、好ましくは１％以下に維持されることが望ましい。モノマーの選択は典型的にはガラス転移温度（Ｔｇ）と、樹脂と加工助剤ポリマーとの相溶性を調節するために行われる。望ましいＴｇは用途により異なる。典型的にはＰＶＣ用の加工助剤は６０から１２５℃の間のガラス転移温度を有する。これらのガラス転移温度は重合工程の間の共重合可能なモノマーの相対量により調節される。典型的には多量のｎ−アルキルアクリレート（たとえばｎ−ブチルアクリレートおよびエチルアクリレート）を有する加工助剤は、ガラス転移温度を低く保つために有用である。別法として、高いガラス転移温度はＣ１−Ｃ３メタアクリレート、特にＭＭＡ、スチレンおよびアクリロニトリルを使用することにより得られる。コポリマー、ターポリマー、クワドポリマー（すなわち実質的に４種のモノマーからなるポリマー）なども、本発明の方法により容易に調製することができる。
【００３３】
本発明により調製される加工助剤は、メチルメタアクリレート、スチレン、アルファーメチルスチレンおよびアクリロニトリルから選択される１以上のモノマーを少なくとも５０％含む１以上のエチレン性不飽和モノマーの混合物から作られることが好ましい。加工助剤は以下のモノマーの重合により調製されることが更に好ましい：５５から９７重量％のメチルメタアクリレート、３から２０重量％のｎ−ブチルアクリレート、および０から２５重量％のｎ−ブチルメタアクリレート。
【００３４】
本発明の方法により作られた加工助剤は、２０万から１５００万ｇ／モルの間の分子量（Ｍｗ）を有する。プラスチック加工装置中の樹脂ブレンドを潤滑するために有用な加工助剤は、典型的には１００万以下の分子量を有する。レオロジー特性を調節するために典型的に添加される加工助剤は、好ましくは１００万以上のＭｗを有する。発泡用途においては、より大きな分子量はより大きな膨張比とより低い密度を提供する。ＰＶＣフォーム用途では、たとえば加工助剤の分子量は典型的には３００万から１２００万ｇ／モルの範囲である。１００万から１０００万の範囲のＭｗを有する加工助剤は、サイディンクおよび異形材のようなＰＶＣ用途においても有用である。２０万から１００万の範囲の分子量を有する加工助剤は、潤滑剤としても有用である。
メチルメタアクリレート（ＭＭＡ）モノマーを使用して調製されたポリマーおよびコポリマーに基づく加工助剤で、４，０００，０００ｇ／モルよりも大きな分子量を有するものは、大きな溶融強度と調節された泡密度を有するＰＶＣフォーム樹脂配合物の調製に有用である。同様に、４，０００，０００ｇ／モルよりも小さな分子量を有する加工助剤は、加工の間のＰＶＣ粉末の迅速な融解（溶融）を促進するＰＶＣ樹脂配合物の調製に有用である。
【００３５】
ＰＶＣフォームは本発明の方法により調製された加工助剤の１５ｐｈｒ以下を使用して調製することができる。好ましくは、ＰＶＣフォームは少なくとも１ｐｈｒの加工助剤を使用する。フォームコアＰＶＣパイプ用途には、加工助剤の好ましい量は１から４ｐｈｒである。他のフォームＰＶＣ用途には、好ましい量は２から１０ｐｈｒであり、より好ましくは３から８ｐｈｒである。得られたＰＶＣフォームは理想的には、０．９ｇ／ｃｃ以下、好ましくは０．７ｇ／ｃｃ以下であり、少なくとも０．２ｇ／ｃｃ、好ましくは少なくとも０．３ｇ／ｃｃの密度を有する。
【００３６】
アクリル耐衝撃性改良剤（ＡＩＭＳ）は、本発明のプラスチック添加剤ポリマー粒子を用いて調製することもできる。そのような耐衝撃性改良剤は４０から１００，好ましくは７５から９６，最も好ましくは８２から９４重量％の少なくとも１種のゴム状ポリマー、および０から２５，好ましくは４から２０，最も好ましくは６から１８重量％の少なくとも１種のハードポリマーを含む。
熱可塑性樹脂配合物を改質するために使用されるＡＩＭＳの量は樹脂の種類および用途により変化するが、一般には１から３０ｐｈｒである。ＰＶＣの耐衝撃性を改良するためには、その量は好ましくは少なくとも４ｐｈｒ、最も好ましくは少なくとも７ｐｈｒである。
【００３７】
本発明のエマルション重合を用いてＡＩＭＳ粒子が調製され、１００ｎｍ以上、好ましくは１００から５００ｎｍ、より好ましくは１００から３００ｎｍの範囲の平均粒子サイズを有する粒子が提供される。ＡＩＭＳ粒子のゴム状ポリマーは好ましくは球状コア粒子の形態であるが、ＡＩＭＳはゴム状ドメインを有することもできる。ゴム状ポリマーは１以上のエチレン性不飽和モノマーから導かれた重合単位を含み、少なくとも１種のゴム状ポリマーのガラス転移温度は２５℃未満、好ましくは０℃未満、最も好ましくは−４０℃未満である。そのようなゴム状ポリマーは、アルキルアクリレート、１，３−ジエン、酢酸ビニル、シロキサン、アルファ−オレフィン、およびそれらの混合物のような、１以上のエチレン性不飽和モノマーから導かれた重合単位から調製されることができる。
【００３８】
最良の改良特性のために、特にゴム状ポリマーがＢＡまたは２−エチルヘキシルアクリレートのようなアクリレートモノマーから形成される場合には、ゴム状ポリマーはたとえば少なくとも１つのＡＬＭＡ、アリルアクリレート、ＤＡＬＭＡ、ジアリルフマレートジビニルベンゼン、ポリオールのジーもしくはトリアクリレートエステル、ポリオールのジーもしくはトリメタアクリレートエステルなどの、少なくとも１つの多不飽和性モノマーから導かれた単位であってゴム状架橋剤および／またはゴム状ドメイン（コア）とハードドメイン（シェル）との間のグラフトリンカーとして作用するものを、０．１から５重量部さらに含むことが好ましい。
【００３９】
ＡＩＭＳは好ましくはハードシェルポリマーがゴム状コアポリマーにグラフトされているコア−シェルモルホロジーを有する。ＡＩＭＳ粒子がさらに０．０１から５重量％の１以上の多エチレン性不飽和単位を含み、少なくとも１つのハードポリマーの少なくとも８０重量％がゴム状ポリマーにグラフトしていることが好ましい。
ＡＩＭＳはゴム状ポリマードメインとハードポリマードメインとの間、またはその外側にさらなるシェルを有することができる。存在する場合には、そのようなさらなるシェルは、最初のコア／シェルポリマーの他の要求が満足されている限り、屈折率の改良のためにスチレンのような特定のモノマーからさらに導かれることができる。
以下の実施例は本発明の例示のために示されるものであり、本発明を何ら制限するものではない。
【００４０】
実施例１−２７
プラスチック添加剤の合成
実施例において、以下の略号が使用される。
ＭＭＡ＝メチルメタアクリレート
ＢＡ＝ブチルアクリレート
ＢＭＡ＝ブチルメタアクリレート
ＥＡ＝エチルアクリレート
ＳＴＹ＝スチレン
ＶＡ＝酢酸ビニル
ＡＮ＝アクリロニトリル
ＳＭＡ＝ステアリルメタアクリレート
ＧＭＡＡ＝氷メタアクリル酸
ＡＡ＝アクリル酸
ｎＤＤＭ＝ｎ−ドデシルメルカプタン
ＳＶＳ＝ナトリウムビニルスルホネート
ＴＭＰＴＡ＝トリメチロールプロパントリアクリレート
ＡＬＭＡ＝アリルメタアクリレート
ＳＦＳ＝ナトリウムホルムアルデヒドスルホキシレート
ＳＬＳ＝ラウリル硫酸ナトリウム
ｔＢＨＰ＝ｔｅｒｔ−ブチルヒドロパーオキサイド
ＥＤＴＡ＝エチレンジアミン４酢酸
ＡＰＳ＝過硫酸アンモニウム
ＳＨＳ＝亜二チオン酸ナトリウム
ＳＰＳ＝過硫酸ナトリウム
ＣＮＨＰ＝硝酸第２銅ヘミペンタハイドレート
ＦＳＨ＝硫酸第１鉄７水塩
ＧＡＡ＝氷酢酸
ＮＨ４ＯＨ＝水酸化アンモニウム
ＤＩＷ＝脱イオン水
ポリマーシード＝４５％固形分エマルションポリマー、５２％ＢＡ，４７％ＭＭＡ，１％ＧＭＡＡ
％＝総モノマーに対する重量％（％ｗｔ）
ｇ＝グラム
ＲＴ＝室温
Ｍｗ＝重量平均分子量（ｇ／モル）
ＰＳ＝粒子サイズ
ｐｐｍ＝総モノマー重量に対する１００万重量部
ｐｈｒ＝樹脂１００重量部に対する重量部
【００４１】
組成に関する記載において、ひとつのスラッシュ（「／」）はコポリマーを示し、かっこ内の１つのスラッシュにより区切られた数は特定の段のコポリマーの比率を示す。
【００４２】
一般手順および装置
重量平均分子量（Ｍｗ）はゲルパーミエーションクロマトグラフィー（ＧＰＣ）を用い、以下の条件で測定した。溶出液：禁止剤を含まないＴＨＦ、ノミナル流速１ｍｌ／分；カラム：Ｐｏｌｙｍｅｒ  Ｌａｂｓ  ＰＬ  Ｇｅｌ  ２０ミクロン  Ｍｉｘｅｄ  Ａ２本；長さ３０ｃｍ；カラムは４０℃に保持された。第１のカラムの前にプレフィルター、ガートカラムなし；注入：１５０マイクロリットル；４０℃で屈折率検知；流量はサンプルとともに注入されたフローマーカー（ｐ−キシレン）で補正された；サンプル希釈液は１０００ｃｃの禁止剤を含まないＴＨＦ中、４ｍｌのキシレン；サンプルは希釈液１ｍｌに対して０．５ｍｇを溶解し、Ｗｈａｔｍａｎの０．４５ミクロンフィルター、Ｇｅｌｍａｎの０．４５ミクロンフィルター、Ｇｅｌｍａｎの０．２５ミクロンフィルターの３枚を重ねた濾紙で濾過して調製された。上記方法で測定されたサンプルは、Ｐｏｌｙｍｅｒ  Ｌａｂｓ  Ｃａｌｉｂｅｒ  ｖｅｒｓｉｏｎ  ７．０ｘソフトウェアーを用いて６２０万ｇ／モルのＭｗとされた、ＰＡＲＡＬＯＩＤ（登録商標）Ｋ４００加工助剤（ローム  アンド  ハース  カンパニー製）に対してキャリブレーションされた。
１℃の発熱までの時間、およびピーク発熱までの時間を測定し、表に２に記載した。固体重量％は重量減少分析により行った。ＰＳはＢｒｏｏｋｈａｖｅｎ  ＢＩ−９０を用いて測定した。
【００４３】
実施例１
反応はピッチドブレードタービンミキサーを備えた５ガロンのＦＬＵＩＴＲＯＮ反応器（Ｆｌｕｉｔｒｏｎ社製）中で行われた。反応器は冷却用のジャケットを有し、反応器およびジャケット温度をモニターするための熱電対を有していた。反応器に２０℃の６４５０ｇのＤＩＷを投入し、窒素で３０分間スパージした。スパージ後、１．５１ｇのＧＡＡ、３７３ｇのポリマーシードおよび３５５ｇのＤｏｗｆａｘ２Ａ１界面活性剤を反応器に投入した。窒素スイープをさらに１５分間行った。ＢＭＡ／ＢＡ／ＭＭＡを重量比で３１６．３ｇ／９４７．７ｇ／６６４２．６ｇで混合したモノマー混合物を反応器に加え、２５０ｇのＤＩＷでリンスした。反応器内容物は１０分間混合され、温度を２５℃に調節した。１５０ｇのＤＩＷに溶解した０．００５９２ｇのＣＮＨＰ、０．１７８ｇのＦＳＨ、８．５ｇのＡＰＳ（０．１０％）、および１５０ｇのＤＩＷと１．８５ｇのＮＨ４ＯＨ中に溶解した１０．３ｇのＳＨＳ（０．１３％）を加え、反応を開始した。反応器温度が７０℃に達したときに最大のジャケット冷却をおこない、１９分の間に８０℃の発熱がみられた。反応系は６０℃に冷却され、８．２８ｇの追加のＢＡを加え、ついで２５ｇのＤＩＷ中に溶解された０．１７ｇのＳＦＳ、および２５ｇのＤＩＷ中に溶解された０．１ｇのｔＢＨＰを加えた。バッチはＲＴに冷却され、４００ミクロンのフィルターで濾過された。ＰＳは８８ｎｍ、ｐＨは２．９、固形分５０．１％、Ｍｗ＝８４０万であった。
【００４４】
実施例２
メカニカルブレードハーフムーンスターラー、熱電対、還流コンデンサー、ヒーター、およびクーラーを取り付けた５リットルの４口ガラスフラスコに、３５℃の１８５０ｇのＤＩＷを投入し、窒素で３０分間スパージした。スパージ後、４３ｇのポリマーシードをフラスコに加えた。窒素スイープをさらに１５分間行った。６７０ｇのＤＩＷ、１０．１ｇのＲｈｏｄａｃａｌ  ＤＳ−４界面活性剤、１２．７５ｇのＴｒｉｔｏｎ  Ｘ−４０５界面活性剤、７２５．５ｇのＶＡ、１７１．４ｇのＢＡ、９．２ｇのＳＶＳから作られたモノマーエマルションを反応器に加え、５０ｇのＤＩＷでリンスした。反応器内容物は１０分間混合され、温度を３０℃に調節した。３０ｇのＤＩＷに溶解した０．００１２ｇのＣＮＨＰ、０．００３６ｇのＦＳＨ、２．０８ｇのＡＰＳ（０．２３％）、および３０ｇのＤＩＷと０．３ｇのＮＨ４ＯＨ中に溶解した１．５５ｇのＳＨＳ（０．１７％）を加え、反応を開始した。１００分の間に５８℃の発熱がみられた。反応系は６０℃に冷却され、１０ｇのＤＩＷ中に溶解された０．０２７ｇのＳＦＳ、ついで１０ｇのＤＩＷ中に溶解された０．１ｇのｔＢＨＰを加えた。バッチはＲＴに冷却され、４００ミクロンのフィルターで濾過された。ＰＳは１４３ｎｍ、ｐＨは３．３９、固形分２４．４％、Ｍｗ＝２３０万であった。
【００４５】
実施例３
実施例２と同様の反応器に、３５℃の１８５０ｇのＤＩＷを投入し、窒素で３０分間スパージした。スパージ後、４３ｇのポリマーシードをフラスコに加えた。窒素スイープをさらに１５分間行った。６７０ｇのＤＩＷ、３５ｇのＲｈｏｄａｃａｌ  ＤＳ−４界面活性剤、８９７ｇのＶＡ、９．２ｇのＳＶＳから作られたモノマーエマルションを反応器に加え、５０ｇのＤＩＷでリンスした。反応器内容物は１０分間混合され、温度を３０℃に調節した。３０ｇのＤＩＷに溶解した０．００１２ｇのＣＮＨＰ、０．００３６ｇのＦＳＨ、２．０８ｇのＡＰＳ（０．２３％）、および３０ｇのＤＩＷと０．３ｇのＮＨ４ＯＨ中に溶解した１．５５ｇのＳＨＳ（０．１７％）を加え、反応を開始した。８５分の間に５８℃の発熱がみられた。反応系は６０℃に冷却され、１０ｇのＤＩＷ中に溶解された０．０２７ｇのＳＦＳ、ついで１０ｇのＤＩＷ中に溶解された０．１ｇのｔＢＨＰを加えた。バッチはＲＴに冷却され、４００ミクロンのフィルターで濾過された。ＰＳは１１４ｎｍ、ｐＨは３．７、固形分２２．９％、Ｍｗ＝２２０万であった。
【００４６】
実施例４
実施例２と同様の反応器に、３５℃の１５００ｇのＤＩＷを投入し、窒素で３０分間スパージした。スパージ後、４３ｇのポリマーシードをフラスコに加えた。窒素スイープをさらに１５分間行った。６７０ｇのＤＩＷ、４５ｇのラウリル硫酸ナトリウム界面活性剤、１３８０ｇのＭＭＡ、１５４ｇのＥＡ、２．２ｇのｎ−ＤＤＭから作られたモノマーエマルションを反応器に加え、５０ｇのＤＩＷでリンスした。反応器内容物は１０分間混合され、温度を３０℃に調節した。３０ｇのＤＩＷに溶解した０．００１５３ｇのＣＮＨＰ、０．００４６ｇのＦＳＨ、１．５４ｇのＡＰＳ（０．１０％）、および３０ｇのＤＩＷと０．３ｇのＮＨ４ＯＨ中に溶解した１．９９ｇのＳＨＳ（０．１３％）を加え、反応を開始した。２５分の間に６４℃の発熱がみられた。反応系は６０℃に冷却され、１０ｇのＤＩＷ中に溶解された０．０２７ｇのＳＦＳ、ついで１０ｇのＤＩＷ中に溶解された０．１６ｇのｔＢＨＰを加えた。バッチはＲＴに冷却され、４００ミクロンのフィルターで濾過された。ＰＳは９１ｎｍ、ｐＨは３．１、固形分３９．５％、Ｍｗ＝２００万であった。
【００４７】
実施例５
実施例２と同様の反応器に、３５℃の１５００ｇのＤＩＷを投入し、窒素で３０分間スパージした。スパージ後、４３ｇのポリマーシードをフラスコに加えた。窒素スイープをさらに１５分間行った。６７０ｇのＤＩＷ、４５ｇのラウリル硫酸ナトリウム界面活性剤、１３８０ｇのＭＭＡ、１５４ｇのＥＡ、１．１ｇのｎ−ＤＤＭから作られたモノマーエマルションを反応器に加え、５０ｇのＤＩＷでリンスした。反応器内容物は１０分間混合され、温度を３０℃に調節した。３０ｇのＤＩＷに溶解した０．００１５３ｇのＣＮＨＰ、０．００４６ｇのＦＳＨ、１．５４ｇのＡＰＳ（０．１０％）、および３０ｇのＤＩＷと０．３ｇのＮＨ４ＯＨ中に溶解した１．９９ｇのＳＨＳ（０．１３％）を加え、反応を開始した。２８分の間に６６℃の発熱がみられた。反応系は６０℃に冷却され、１０ｇのＤＩＷ中に溶解された０．０２７ｇのＳＦＳ、ついで１０ｇのＤＩＷ中に溶解された０．１６ｇのｔＢＨＰを加えた。バッチはＲＴに冷却され、４００ミクロンのフィルターで濾過された。ＰＳは９２ｎｍ、ｐＨは３．１、固形分３９．７％、Ｍｗ＝２８０万であった。
【００４８】
実施例６
実施例２と同様の反応器に、３５℃の１６７０ｇのＤＩＷを投入し、窒素で３０分間スパージした。スパージ後、０．２４５ｇのＧＡＡをフラスコに加えた。窒素スイープをさらに１５分間行った。３２０ｇのＤＩＷ、２６ｇのラウリル硫酸ナトリウム界面活性剤、１２７６ｇのＢＡ、１４．４ｇのＴＭＰＴＡ、０．３８ｇのＡＬＭＡから作られた第１段モノマーエマルションを反応器に加え、５０ｇのＤＩＷでリンスした。反応器内容物は１０分間混合され、温度を３０℃に調節した。３０ｇのＤＩＷに溶解した０．００３８５ｇのＣＮＨＰ、０．００１２８ｇのＦＳＨ、１．２８ｇのＡＰＳ（０．１０％）、および３０ｇのＤＩＷと０．３ｇのＮＨ４ＯＨ中に溶解した１．６６ｇのＳＨＳ（０．１３％）を加え、第１段モノマーの反応を開始した。１５分の間に５１℃の発熱がみられた。反応系は５０℃に冷却され、３４１ｇのＭＭＡと１．３６ｇのｎ−ＤＤＭの第２段のモノマー混合物を加え、さらに６０ｇのＤＩＷのリンス水を反応器に加えた。１０ｇのＤＩＷに溶解した０．２４ｇのＳＦＳと１０ｇのＤＩＷに溶解した０．２５６ｇのＳＰＳをバッチに加えることにより第２段モノマーの反応を開始した。１５分の間に１４℃の発熱がみられた。バッチはＲＴに冷却され、４００ミクロンのフィルターで濾過された。ＰＳは９０ｎｍ、ｐＨは３．３、固形分４０．５％、シェルＭｗ＝１４０万であった。
【００４９】
実施例７
実施例２と同様の反応器に、３５℃の１６７０ｇのＤＩＷを投入し、窒素で３０分間スパージした。スパージ後、０．２４５ｇのＧＡＡをフラスコに加えた。窒素スイープをさらに１５分間行った。３２０ｇのＤＩＷ、２６ｇのＳＬＳ、１２７６ｇのＢＡ、１４．４ｇのＴＭＰＴＡ、０．３８ｇのＡＬＭＡ、１．３６ｇのｎ−ＤＤＭから作られた、ゴム状コア粒子を調製するための第１段モノマーエマルションを反応器に加え、５０ｇのＤＩＷでリンスした。反応器内容物は１０分間混合され、温度を３０℃に調節した。３０ｇのＤＩＷに溶解した０．００１２８ｇのＣＮＨＰ、０．００３８５ｇのＦＳＨ、１．２８ｇのＡＰＳ（０．１０％）、および３０ｇのＤＩＷと０．３ｇのＮＨ４ＯＨ中に溶解した１．６６ｇのＳＨＳ（０．１３％）を加え、反応を開始した。１６分の間に５３℃の発熱がみられた。反応系は５０℃に冷却され、ハードシェルポリマーを調製するための３４１ｇのＭＭＡの第２段のモノマー混合物を加え、さらに６０ｇのＤＩＷのリンス水を反応器に加えた。１０ｇのＤＩＷに溶解した０．２４ｇのＳＦＳと１０ｇのＤＩＷに溶解した０．２５６ｇのＳＰＳをバッチに加えることにより反応を開始した。２５分の間に１４℃の発熱がみられた。バッチはＲＴに冷却され、４００ミクロンのフィルターで濾過された。ＰＳは９３ｎｍ、ｐＨは３．１、固形分４０．７％、シェルＭｗ＝１００万であった。
【００５０】
実施例８
実施例１と同様の反応器に、３５℃の１６７０ｇのＤＩＷを投入し、窒素で３０分間スパージした。スパージ後、０．２４５ｇのＧＡＡ、５０ｇのＤｏｗｆａｘ２Ａ１、１０ｇのＤＩＷリンス水をフラスコに加えた。窒素スイープを１５分間行った。第１段モノマーが１２７６ｇのＢＡで作られ、４５ｇのＤＩＷでリンスされた。反応器内容物は１０分間混合され、温度を３０℃に調節した。３０ｇのＤＩＷに溶解した０．００１２３ｇのＣＮＨＰ、０．００３８ｇのＦＳＨ、１．２７ｇのＡＰＳ（０．１０％）、および３０ｇのＤＩＷと０．３ｇのＮＨ４ＯＨ中に溶解した１．６５ｇのＳＨＳ（０．１３％）を加え、反応を開始した。２０分の間に５２℃の発熱がみられた。反応系は６０℃に冷却された。残留モノマーが、１０ｇのＤＩＷに溶解した０．０２４ｇのＳＦＳと１０ｇのＤＩＷに溶解した０．０１６ｇのｔＢＨＰをバッチに加えることによりチェイスされた。バッチはＲＴに冷却され、４００ミクロンのフィルターで濾過された。ＰＳは８３ｎｍ、ｐＨは３．８、固形分３９．０％、Ｍｗ＝６００万であった。
【００５１】
実施例９
実施例１と同様の反応器に、２０℃の６４５０ｇのＤＩＷを投入し、窒素で３０分間スパージした。スパージ後、１．５１ｇのＧＡＡ、２６６ｇのポリマーシード、３０９ｇのＤｏｗｆａｘ２Ａ１界面活性剤をフラスコに加えた。窒素スイープをさらに１５分間行った。ＢＭＡ／ＢＡ／ＭＭＡの重量比３１６．３ｇ／９４７．７ｇ／６６４２．６ｇの混合物のモノマー混合物が反応器に加えられ、３００ｇのＤＩＷでリンスされた。反応器内容物は１０分間混合され、温度を２５℃に調節した。１５０ｇのＤＩＷに溶解した０．０１５８ｇのＣＮＨＰ、０．０４７４ｇのＦＳＨ、２．５３ｇのｔＢＨＰ（０．０３２％）、１０．２６ｇのＡＰＳ（０．１０％）、および１５０ｇのＤＩＷと１．８５ｇのＮＨ４ＯＨ中に溶解した１０．２６ｇのＳＨＳ（０．１３％）を加え、反応を開始した。９分の間に５８℃の発熱がみられた。反応系は６０℃に冷却された。８．２８ｇのＢＡを加え、ついで２５ｇのＤＩＷに溶解した０．１７ｇのＳＦＳと２５ｇのＤＩＷに溶解した０．０１ｇのｔＢＨＰをバッチに加えた。バッチはＲＴに冷却され、４００ミクロンのフィルターで濾過された。ＰＳは６６ｎｍ、ｐＨは２．９、固形分４１．６％、Ｍｗ＝５２０万であった。
【００５２】
実施例１０
実施例２と同様の反応器に、６０℃の１０００ｇのＤＩＷを投入し、窒素で３０分間スパージした。スパージ後、０．０９ｇのＧＡＡ、１６．０６ｇのポリマーシード、２０．９１ｇのＤｏｗｆａｘ２Ａ１界面活性剤、および５０ｇのＤＩＷリンス水をフラスコに加えた。窒素スイープをさらに１５分間行った。２３２．５９ｇのＭＭＡ、１１６．３ｇのＳＴＹ、４６．５２ｇのＡＮ、６９．７８ｇのＢＡから作られたモノマー混合物が反応器に加えられ、２５ｇのＤＩＷでリンスされた。反応器内容物は１０分間混合された。５０ｇのＤＩＷに溶解した０．０００１１８ｇのＣＮＨＰ、０．０００３５２ｇのＦＳＨ、０．０６ｇのＡＰＳ（０．０１３％）、および５０ｇのＤＩＷと０．１１ｇのＮＨ４ＯＨ中に溶解した０．３ｇのＳＨＳ（０．０６４％）を加え、反応を開始した。２６分の間に２３℃の発熱がみられた。反応系は７０℃に冷却された。２．３３ｇのＳＴＹを反応器に加えた。ついで２５ｇのＤＩＷに溶解した０．０５８ｇのＳＦＳと２５ｇのＤＩＷに溶解した０．０９ｇのｔＢＨＰをバッチに加え、チェイスした。バッチはＲＴに冷却され、４００ミクロンのフィルターで濾過された。ＰＳは８４ｎｍ、固形分２４．１％、Ｍｗ＝５５０万であった。
【００５３】
実施例１１
実施例２と同様の反応器に、２０℃の１３５０ｇのＤＩＷを投入し、窒素で３０分間スパージした。スパージ後、０．２４５ｇのＧＡＡ、４４．２ｇのポリマーシード、５７．５ｇのＤｏｗｆａｘ２Ａ１、および２０ｇのＤＩＷリンス水をフラスコに加えた。窒素スイープをさらに１５分間行った。３０６．８ｇのＢＭＡ、４９．４ｇのＢＡ、９２３．５ｇのＭＭＡから作られたモノマー混合物が反応器に加えられ、４５ｇのＤＩＷでリンスされた。反応器内容物は１０分間混合され、２０℃に冷却された。２５ｇのＤＩＷに溶解した０．０００３２５ｇのＣＮＨＰ、０．０００９６５ｇのＦＳＨ、０．３０４ｇのＡＰＳ（０．０２３５％）、および２５ｇのＤＩＷと０．３ｇのＮＨ４ＯＨ中に溶解した１．６３ｇのＳＨＳ（０．１２９％）を加え、反応を開始した。２時間の間に６℃の発熱がみられた。反応系は７０℃に冷却された。２８．４ｇのＢＭＡ、５６．８ｇのＢＡ、５６．８ｇのＭＭＡの第２のモノマー混合物と、４５ｇのＤＩＷのリンス水を反応器に加えた。ついで５ｇのＤＩＷに溶解した０．１４２ｇのＳＦＳと５ｇのＤＩＷに溶解した０．１４２ｇの過硫酸ナトリウムをバッチに加え、反応を開始した。２分の間に２℃の発熱がみられた。バッチはＲＴに冷却され、４００ミクロンのフィルターで濾過された。ＰＳは９３ｎｍ、固形分４５．１％、ｐＨ＝３．９、Ｍｗ＝８００万であった。
【００５４】
実施例１２
実施例２と同様の反応器に、２０℃の１７２０ｇのＤＩＷを投入し、窒素で３０分間スパージした。スパージ後、０．２４５ｇのＧＡＡ、４４．２ｇのポリマーシード、５７．５ｇのＤｏｗｆａｘ２Ａ１、および２０ｇのＤＩＷリンス水をフラスコに加えた。窒素スイープをさらに１５分間行った。３０６．８ｇのＢＭＡ、４９．４ｇのＢＡ、９２３．５ｇのＭＭＡから作られたモノマー混合物が反応器に加えられ、４５ｇのＤＩＷでリンスされた。反応器内容物は１０分間混合され、２０℃に冷却された。２５ｇのＤＩＷに溶解した０．０００１５９ｇのＣＮＨＰ、０．０００４７７ｇのＦＳＨ、０．２６７ｇのＡＰＳ（０．０２１％）、および２５ｇのＤＩＷと０．３ｇのＮＨ４ＯＨ中に溶解した１．４ｇのＳＨＳ（０．１１％）を加え、反応を開始した。８５分の間に５６℃の発熱がみられた。反応系は６０℃に冷却された。２ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは９１ｎｍ、固形分４０．０％、ｐＨ＝４．４、Ｍｗ＝１０１０万であった。
【００５５】
実施例１３
実施例２と同様の反応器に、２０℃の１３５０ｇのＤＩＷと１２．７ｇのメチル−アルファシクロデキストリンを投入し、窒素で３０分間スパージした。スパージ後、５７．５ｇのＤｏｗｆａｘ２Ａ１、および２０ｇのＤＩＷリンス水をフラスコに加えた。窒素スイープをさらに１５分間行った。６６．１ｇのＢＭＡ、３２．７ｇのＢＡ、１３８７ｇのＭＭＡ、１６５．２ｇのＳＭＡから作られたモノマー混合物が反応器に加えられ、４５ｇのＤＩＷでリンスされた。反応器内容物は１０分間混合され、２０℃に冷却された。２５ｇのＤＩＷに溶解した０．０００４１４ｇのＣＮＨＰ、０．００１２４ｇのＦＳＨ、０．３９６ｇのＡＰＳ（０．０２４％）、および２５ｇのＤＩＷと０．６ｇのＮＨ４ＯＨ中に溶解した２．１４ｇのＳＨＳ（０．１３％）を加え、反応を開始した。２０分の間に７０℃の発熱がみられた。反応系は６０℃に冷却された。２ｇのＢＡを反応器に加えた。ついで５ｇのＤＩＷに溶解した０．０３５ｇのＳＦＳと０．０１２１ｇのｔＢＨＰをバッチに加えた。バッチはＲＴに冷却され、４００ミクロンのフィルターで濾過された。ＰＳは６６ｎｍ、固形分４２．８％、Ｍｗ＝６２０万であった。
【００５６】
実施例１４
実施例１と同様の反応器に、２６℃の６５２２ｇのＤＩＷを投入し、窒素で３０分間スパージした。スパージ後、１．１３ｇのＧＡＡ、２８０ｇのポリマーシード、２６６ｇのＤｏｗｆａｘ２Ａ１界面活性剤をフラスコに加えた。窒素スイープをさらに１５分間行った。２３７．２ｇのＢＭＡ、７１０．７ｇのＢＡ、４９８２ｇのＭＭＡから作られたモノマー混合物が反応器に加えられ、２００ｇのＤＩＷでリンスされた。反応器内容物は１０分間混合され、２５℃に冷却された。１２０ｇのＤＩＷに溶解した０．００４４４ｇのＣＮＨＰ、０．１３３ｇのＦＳＨ、５．９ｇのＡＰＳ（０．１０％）、および１５０ｇのＤＩＷと１．８５ｇのＮＨ４ＯＨ中に溶解した７．６９ｇのＳＨＳ（０．１３％）を加え、反応を開始した。２３分の間に６０℃の発熱がみられた。反応系は６０℃に冷却された。１４１．２ｇのＢＭＡ、４２２．９ｇのＢＡ、２９６４．３ｇのＭＭＡから作られた第２のモノマー混合物が反応器に加えられ、１５０ｇのＤＩＷでリンスされた。１００ｇのＤＩＷに溶解した０．００２６４ｇのＣＮＨＰ、０．０７９１ｇのＦＳＨ、３．５ｇのＡＰＳ（０．１０％）、および１２０ｇのＤＩＷと１．１ｇのＮＨ４ＯＨ中に溶解した４．５８ｇのＳＨＳ（０．１３％）を加え、反応を開始した。１２分の間に２６℃の発熱がみられた。ついで２５ｇのＤＩＷに溶解した０．２５５ｇのＳＦＳと２５ｇのＤＩＷに溶解した０．１５ｇのｔＢＨＰをバッチに加えた。バッチはＲＴに冷却され、４００ミクロンのフィルターで濾過された。ＰＳは１０３ｎｍ、ｐＨ＝３．２、固形分５３．５％、Ｍｗ＝９２０万であった。
【００５７】
実施例１５−Ａ
実施例２と同様の反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。５１．２ｇのＢＭＡ、１５３．４ｇのＢＡ、１０７５．２ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．０００１９２ｇのＣＮＨＰ、０．００５７６ｇのＦＳＨ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。２４分の間に５９℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは８７ｎｍ、固形分４０．０％、ｐＨ＝３．１、Ｍｗ＝９９０万であった。
【００５８】
比較例１５−Ｂ
Ｆｅを使用しないで実施例１５−Ａが繰り返された。２９℃で、２５ｇのＤＩＷに溶解した０．０００１９２ｇのＣＮＨＰ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。２３分の間に６３℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは８５ｎｍ、固形分４０．３％、ｐＨ＝２．７、Ｍｗ＝６４０万であった。
【００５９】
比較例１５−Ｃ
銅を使用しないで実施例１５−Ａが繰り返された。２９℃で、２５ｇのＤＩＷに溶解した、０．０００５７６ｇのＦＳＨ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。２３分の間に６３℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは８３ｎｍ、固形分４０．４％、ｐＨ＝２．７、Ｍｗ＝６３０万であった。
【００６０】
実施例１５−Ａ、１５−Ｂ、１５−ＣのＭｗの結果は、ＦｅまたはＣｕ単独に比較して、ＦｅとＣｕの併用は得られるＭｗを６３０−６４０万から、９９０万に増大させ、驚くべきことに５０％よりも多く増大させることを示している。
【００６１】
実施例１６
実施例２と同様の反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。５１．２ｇのＢＭＡ、１５３．４ｇのＢＡ、１０７５．２ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．０００１２８ｇのＣＮＨＰ、０．００１２８ｇのＦＳＨ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。２５分の間に５５℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは８７ｎｍ、固形分３９．８％、ｐＨ＝２．９、Ｍｗ＝１０４０万であった。
【００６２】
実施例１７
実施例２と同様の反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。５１．２ｇのＢＭＡ、１５３．４ｇのＢＡ、１０７５．２ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．００１９２ｇのＣＮＨＰ、０．０００６３９ｇのＦＳＨ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。３０分の間に６１℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは９０ｎｍ、固形分３９．９％、ｐＨ＝３．０、Ｍｗ＝９５０万であった。
【００６３】
実施例１８
実施例２と同様の反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。１１５．２ｇのＳＴＹ、２８１．６ｇのＢＡ、８８３．２ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．０００９６５ｇのＣＮＨＰ、０．００２８８ｇのＦＳＨ、１．２７６ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。６５分の間に６５℃の発熱がみられた。反応系は６５℃に冷却された。さらに１０ｇのＤＩＷに溶解した０．０５４ｇのＳＦＳと０．０３２ｇのｔＢＨＰをバッチに加えた。バッチはＲＴに冷却され、４００ミクロンのフィルターで濾過された。ＰＳは８８ｎｍ、固形分３９．５％、ｐＨ＝３．０、Ｍｗ＝８４０万であった。
【００６４】
実施例１９
実施例２と同様の反応器で反応が行われた。溶存酸素濃度がＭｅｔｔｌｅｒ−Ｔｏｌｅｄｏシリーズ４３００溶存酸素計により測定された。酸素計は、２０℃で１気圧における０．５重量％の亜硫酸水素ナトリウム水性溶液に電極を浸けて、０ｐｐｍにキャリブレートされた。反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。５１．２ｇのＢＭＡ、１５４．８ｇのＢＡ、１０７５．２ｇのＭＭＡから作られたモノマー混合物が反応器に加えられ、４５ｇのＤＩＷでリンスされた。反応器内容物は１０分間混合され、３０℃に冷却された。開始剤を添加する前の溶存酸素の測定値は７．４ｐｐｍであった。２５ｇのＤＩＷに溶解した０．０００９５９ｇのＣＮＨＰ、０．００２８８ｇのＦＳＨ、１．２７８ｇのＡＰＳ（０．１０％）、および２５ｇのＤＩＷと０．３ｇのＮＨ４ＯＨ中に溶解した１．６６ｇのＳＨＳ（０．１３％）を加え、反応を開始した。開始反応が生じた際には測定された溶存酸素濃度は０．４３ｐｐｍであり、２５分の間に６２℃の発熱がみられる間、０．２ｐｐｍから０．５ｐｐｍの間に保持されていた。反応系は６０℃に冷却された。さらに５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは８５ｎｍ、固形分４０．２％、ｐＨ＝３．１、Ｍｗ＝９１０万であった。プロセスの間の溶存酸素濃度の測定値は以下の表１に示される。
【００６５】
実施例２０
実施例２と同様の反応器に、３５℃の１６７０ｇのＤＩＷを投入し、窒素で３０分間スパージした。スパージ後、３０ｇのＤＩＷに溶解した炭酸ナトリウム５ｇ、４３ｇのポリマーシード、５０ｇのＤｏｗｆａｘ２Ａ１、および２０ｇのＤＩＷリンス水をフラスコに加えた。フィッシャーｐＨ計によるｐＨ測定値は９．３であった。窒素スイープをさらに１５分間行った。５１．２ｇのＢＭＡ、１５４．８ｇのＢＡ、１０７５．２ｇのＭＭＡから作られたモノマー混合物が反応器に加えられ、４５ｇのＤＩＷでリンスされた。この時点で、反応混合物のｐＨは１０．２であった。反応器内容物は１０分間混合され、３０℃に冷却された。２５ｇのＤＩＷに溶解した０．０００９５９ｇのＣＮＨＰ、０．００２８８ｇのＦＳＨ、１．５９８ｇのＡＰＳ（０．１２５％）、および２５ｇのＤＩＷと０．３ｇのＮＨ４ＯＨ中に溶解した１．６６ｇのＳＨＳ（０．１３％）を加え、反応を開始した。開始反応が生じた際のｐＨは１０．２であった。６５分の間に５７℃の発熱がみられた。反応系は６０℃に冷却された。５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは１２１ｎｍ、固形分４０．１％、ｐＨ＝８．５、Ｍｗ＝１２００万であった。
【００６６】
実施例２１
実施例２と同様の反応器に、３５℃の１６７０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。５１．２ｇのＢＭＡ、１５３．４ｇのＢＡ、１０７５．２ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．０１１５ｇのＣＮＨＰ、０．００３８３ｇのＦＳＨ、１．５９８ｇのＡＰＳ（０．１２５％）、および２５ｇのＤＩＷと０．３ｇのＮＨ４ＯＨ中に溶解した１．６６ｇのＳＨＳ（０．１３％）を加え、反応を開始した。７５分の間に６１℃の発熱がみられた。反応系は６０℃に冷却された。１．３４ｇのＢＡを反応器に加えた。ついで５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは１０３ｎｍ、固形分３９．８％、ｐＨ＝３．１、Ｍｗ＝８２０万であった。
【００６７】
比較例２２
実施例２と同様の反応器に、３５℃の１７０５ｇのＤＩＷを投入し、窒素で３０分間スパージした。スパージ後、１０ｇのＤＩＷに溶解した０．２５ｇのＧＡＡ、４４．２ｇのポリマーシード、５７．５ｇのＤｏｗｆａｘ２Ａ１、および２０ｇのＤＩＷリンス水をフラスコに加えた。窒素スイープをさらに１５分間行った。３０６．８ｇのＢＭＡ、４９．４ｇのＢＡ、９２３ｇのＭＭＡから作られたモノマー混合物が反応器に加えられ、５０ｇのＤＩＷでリンスされた。反応器内容物は１０分間混合され、３０℃に冷却された。２０ｇのＤＩＷに溶解した０．０７８ｇのＥＤＴＡ、０．００６ｇのＦＳＨ、３．２６ｇのｔＢＨＰ（０．２５％）、および２０ｇのＤＩＷに溶解した１．２９ｇのＳＦＳ（０．１０％）を加え、反応を開始した。１９５分の間に５５℃の発熱がみられた。反応系は６７℃に冷却された。２ｇのＢＡ、５ｇのＤＩＷに溶解した０．０２７ｇのＳＦＳと０．０１６ｇのｔＢＨＰをバッチに加えた。バッチはＲＴに冷却され、４００ミクロンのフィルターで濾過された。ＰＳは９６ｎｍ、固形分３９．９％、ｐＨ＝３．２、Ｍｗ＝６８０万であった。
【００６８】
実施例２２と実施例１６とを比較すると、等しい固形分量と同等のバッチサイズであるが、金属イオン種の合計量を５．０ｐｐｍ未満に保つことにより、生産性の向上が達成されることが明らかである。その結果、本発明の方法によればより大きな分子量のポリマーが、より短い時間で合成できる。
【００６９】
実施例２３
実施例２と同様の反応器に、３５℃の１６９０ｇのＤＩＷを投入し、窒素で３０分間スパージした。スパージ後、０．２４５ｇのＧＡＡ、４３ｇのポリマーシード、５０ｇのＤｏｗｆａｘ２Ａ１、および２０ｇのＤＩＷリンス水をフラスコに加えた。窒素スイープをさらに１５分間行った。２３０．４ｇのＢＡ、１０４９．６ｇのＭＭＡから作られたモノマー混合物が反応器に加えられ、４５ｇのＤＩＷでリンスされた。反応器内容物は１０分間混合され、３０℃に冷却された。２５ｇのＤＩＷに溶解した０．０００９６ｇのＣＮＨＰ、０．００２８８ｇのＦＳＨ、１．０９ｇのＡＰＳ（０．０８５％）、および３０ｇのＤＩＷと０．３ｇのＮＨ４ＯＨ中に溶解した１．６６ｇのＳＨＳ（０．１３％）を加え、反応を開始した。２５分の間に６３℃の発熱がみられた。反応系は６０℃に冷却された。５ｇのＤＩＷに溶解した０．０５４ｇのＳＦＳと０．０３２ｇのｔＢＨＰをバッチに加えた。バッチはＲＴに冷却され、４００ミクロンのフィルターで濾過された。ＰＳは８４ｎｍ、固形分３９．９％、ｐＨ＝２．８、Ｍｗ＝９６０万であった。このプロセスの間の溶存酸素測定値は以下の表１に示される。
【００７０】
実施例２４
実施例２と同様の反応器に、ＲＴの１４００ｇのＤＩＷを窒素雰囲気に投入し、窒素で３０分間スパージし、窒素スイープを１０分間行い、脱酸素した。２８５ｇのＤＩＷ、ＳＬＳの２８％溶液７１．６ｇ、９００ｇのＥＡ、９０ｇのＭＭＡ、および１０ｇのＡＡから調製されたモノマープレエマルション、および３０ｇのＤＩＷリンス水をフラスコに加えた。合計４４ｇのＤＩＷに溶解した０．００４ｇのＣＮＨＰ、０．００６ｇのＦＳＨ、０．２４ｇのＡＰＳ、および１．１ｇのＳＨＳを加え、反応を開始した。７分の間に６８℃の発熱がみられた。反応系は６０℃に冷却され、１０ｇのＤＩＷに溶解した０．０１５ｇのＦＳＨを加え、ついで合計８０ｇのＤＩＷに溶解した３．４ｇのｔＢＨＰと１．６８ｇのイソアスコルビン酸をバッチに加えた。２時間後温度は４５℃であり、１４％のＮＨ４ＯＨ水の１４ｇでｐＨを上げた。反応生成物はＲＴに冷却され、１００メッシュのスクリーンで濾過された。ＰＳ７０ｎｍ、固形分３４．７％、ｐＨ＝８．３、Ｍｗ＝１２０万のポリマーラテックスが得られた。
【００７１】
実施例２５
実施例２と同様の反応器に、ＲＴの１４００ｇのＤＩＷを投入し、窒素で３０分間スパージし、窒素スイープを１０分間行い、脱酸素した。２３２ｇのＤＩＷ、ＳＬＳの２８％溶液７１．６ｇ、６１５ｇのＥＡ、３５０ｇのＢＡ、および３５ｇのＡＡから調製されたモノマープレエマルション、および３０ｇのＤＩＷリンス水をフラスコに加えた。合計４４ｇのＤＩＷに溶解した０．００４ｇのＣＮＨＰ、０．００６ｇのＦＳＨ、０．２４ｇのＡＰＳ、および１．１ｇのＳＨＳを加え、反応を開始した。４分の間に６７℃の発熱がみられた。反応系は６０℃に冷却され、合計６０ｇのＤＩＷに溶解した２．５ｇのｔＢＨＰと１．２５ｇのイソアスコルビン酸を加えた。反応生成物はＲＴに冷却された。ＰＳ６４ｎｍ、固形分３４．９％、ｐＨ＝４．３、Ｍｗ＝２６０万のポリマーラテックスが得られた。
【００７２】
実施例２６
実施例１と同様の反応器に、３０℃の８３４０ｇのＤＩＷを投入し、窒素で３０分間スパージした。スパージ後、１．５１ｇのＧＡＡ、３７３ｇのポリマーシード、３５５ｇのＤｏｗｆａｘ２Ａ１界面活性剤をフラスコに加えた。窒素スイープをさらに１５分間行った。ＢＭＡ／ＢＡ／ＭＭＡの重量比、３１６．３ｇ／９４７．７ｇ／６６４２．６ｇの混合物から作られたモノマー混合物が反応器に加えられ、２５０ｇのＤＩＷでリンスされた。反応器内容物は１０分間混合され、２５℃にされた。１５０ｇのＤＩＷに溶解した０．００５９２ｇのＣＮＨＰ、０．１７８ｇのＦＳＨ、８．５ｇのＡＰＳ（０．１０％）、および１５０ｇのＤＩＷと１．８５ｇのＮＨ４ＯＨ中に溶解した１０．３ｇのＳＨＳ（０．１３％）を加え、反応を開始した。反応器温度が７０℃に達したときに最大のジャケット冷却をおこない、２０分の間に６６℃の発熱がみられた。反応系は６０℃に冷却され、８．２８ｇの追加のＢＡを加え、ついで２５ｇのＤＩＷ中に溶解された０．１７ｇのＳＦＳ、および２５ｇのＤＩＷ中に溶解された０．１ｇのｔＢＨＰを加えた。バッチはＲＴに冷却され、４００ミクロンのフィルターで濾過された。ＰＳは８５ｎｍ、ｐＨは３．２、固形分４６．０％、Ｍｗ＝９７０万であった。エマルションはスプレードライされ、粉末にされた。
【００７３】
実施例２７
実施例１と同様の反応器に、３０℃の８３４０ｇのＤＩＷを投入し、窒素で３０分間スパージした。スパージ後、１．５１ｇのＧＡＡ、３７３ｇのポリマーシード、３５５ｇのＤｏｗｆａｘ２Ａ１界面活性剤をフラスコに加えた。窒素スイープをさらに１５分間行った。ＢＭＡ／ＢＡ／ＭＭＡの重量比、３１６．３ｇ／９４７．７ｇ／６６４２．６ｇの混合物から作られたモノマー混合物が反応器に加えられ、２５０ｇのＤＩＷでリンスされた。反応器内容物は１０分間混合され、２５℃にされた。１５０ｇのＤＩＷに溶解した０．００５９２ｇのＣＮＨＰ、０．１７８ｇのＦＳＨ、８．５ｇのＡＰＳ（０．１０％）、および１５０ｇのＤＩＷと１．８５ｇのＮＨ４ＯＨ中に溶解した１０．３ｇのＳＨＳ（０．１３％）を加え、反応を開始した。反応器温度が７０℃に達したときに最大のジャケット冷却をおこない、２０分の間に６２℃の発熱がみられた。反応系は６０℃に冷却され、８．２８ｇの追加のＢＡを加え、ついで２５ｇのＤＩＷ中に溶解された０．１７ｇのＳＦＳ、および２５ｇのＤＩＷ中に溶解された０．１ｇのｔＢＨＰを加えた。バッチはＲＴに冷却され、４００ミクロンのフィルターで濾過された。ＰＳは８８ｎｍ、ｐＨは３．１、固形分４５．２％、Ｍｗ＝１０４０万であった。エマルションは引き続きスプレードライされた。
【００７４】
実施例２８
実施例１と同様の反応器に、３５℃の５２５０ｇのＤＩＷを投入し、窒素で３０分間スパージした。スパージ後、１．１３ｇのＧＡＡをフラスコに加えた。窒素スイープをさらに１５分間行った。１３００ｇのＤＩＷ、１２７ｇのＤｏｗｆａｘ２Ａ１、１０２１．５ｇのＢＡ、および４５３３ｇのＭＭＡから作られたモノマー混合物が反応器に加えられ、さらに２００ｇのＤＩＷが加えられた。反応器内容物は１０分間混合され、３０℃にされた。１２０ｇのＤＩＷに溶解した０．００４１６ｇのＣＮＨＰ、０．０１２５ｇのＦＳＨ、５．９ｇのＳＰＳ（０．１０％）、および１２０ｇのＤＩＷと１．８５ｇのＮＨ４ＯＨ中に溶解した７．６９ｇのＳＨＳ（０．１３％）を加え、反応を開始した。反応器温度が７０℃に達したときに最大のジャケット冷却をおこない、３０分の間に５７℃の発熱がみられた。反応系は３０分保持された後、８０℃に冷却された。３００ｇのＤＩＷ中に溶解された６．４ｇのＳＰＳが反応器に加えられた。第２のモノマーエマルションは、８６０ｇのＤＩＷ、８４．８ｇのＤｏｗｆａｘ２Ａ１、６８１ｇのＢＡ、および３０２２．２ｇのＭＭＡを含む。第２の触媒（開始剤）溶液は１５０ｇの水中の２．６ｇのＳＰＳを含む。第２のモノマーエマルションと、触媒は６０分にわたり、ゆっくりと反応器内に供給された。この供給終了後、モノマーエマルションと触媒は、それぞれ２５０ｇと２０ｇのＤＩＷでリンスされた。反応器内容物をその温度で１５分間保持した後、２５ｇのＤＩＷ中に溶解された０．２５ｇのＳＦＳ、および２５ｇのＤＩＷ中に溶解された０．５ｇのｔＢＨＰを加えた。反応器内容物はＲＴに冷却され、４００ミクロンのフィルターで濾過された。ＰＳは１０９ｎｍ、ｐＨは２．４、固形分５１．７％、Ｍｗ＝８８０万であった。このプロセスの間の溶存酸素測定値は以下の表１に示される。
実施例１−２８の組成とプロセスの結果は表２に示される。
【００７５】
【表１】
0005128734.tif 000002
【００７６】
【表２】
0005128734.tif 000003
【００７７】
【表３】
0005128734.tif 000004
【００７８】
実施例２９−３７
ＰＶＣの加工助剤としての使用
Ａ．セクションＢおよびＣにおける使用のためのＰＶＣフォームマスターバッチの調製
以下の表に記載された配合物が、本発明により調製された組成物のプラスチック添加剤ポリマーとしての効果を示すためのＰＶＣマスターバッチとして使用された。
【００７９】
ＰＶＣ樹脂（Ｋ値  ６２）：                        １００
アゾジカルボンアミド（ブロー剤）                 ０．６５ｐｈｒ
錫安定剤                                         １．５ｐｈｒ
ステアリン酸カルシウム（潤滑剤）                 １．０ｐｈｒ
パラフィンワックス  １６５（潤滑剤）             ０．５ｐｈｒ
ＰＡＲＡＬＯＩＤ  Ｋ１７５                       ０．５ｐｈｒ
ＴｉＯ２（顔料）                                 １．０ｐｈｒ
ＣａＣＯ３（フィラー）                           ５．０ｐｈｒ
【００８０】
マスターバッチブレンド（約１５ｋｇ）が、４０リットルのＨｅｎｓｃｈｅｌＢｌｅｎｄｅｒを用いて、配合物成分を以下の通りブレンドすることにより調製された：ＰＶＣを供給し、ブレードの回転を始め、ブレンダーの温度をほぼ３−５℃／分で摩擦熱により上昇させる。ＰＶＣとブロー剤を供給した後、残りの成分を添加口から、温度が上昇するにつれて、ほぼ示した温度で添加する：ＰＶＣとブロー剤をブレンダーに供給し、蓋を締める。ミキシングブレードを約１０００ｒｐｍで回転させる。温度をモニターする。冷却はしない。５２℃で錫安定剤を加える。潤滑剤を６６℃で加える。潤滑加工助剤を７７℃で加える。顔料を８８℃で加える。フィラーを９０℃で加える。１００℃で冷却水を流し始める。ブレード速度をほぼ最低（約２００ｒｐｍ）に下げる。４５℃に冷却し、ブレードを止め、ブレンダーからマスターバッチ粉末を回収する。
【００８１】
Ｂ．ＰＶＣフォーム加工助剤としての効果：フリーフォームロッド試験（Ｆｒｅｅ  Ｆｏａｍ  Ｒｏｄｓ  Ｔｅｓｔｉｎｇ）
実施例１，１０，１１，１２，１３，１４，１８および２３で調製されたエマルションのそれぞれを、実験室スケールのスプレードライヤーを使用してスプレードライし、粉末生成物を製造した。これらのスプレードライされたポリマーのそれぞれを、ＰＶＣフォームの加工助剤として試験した。これらの実施例のそれぞれの粉末は、別個にＲＴで４ｐｈｒで、上記のＰＶＣフォームマスターバッチ粉末を入れたバッグ内でブレンドされた。
試験のために、以下の装置および条件によりＰＶＣフリーフォームロッドを製造した：Ｈａａｋｅ  Ｒｈｅｏｃｏｒｄ  ９０  Ｓｉｎｇｌｅ  Ｓｃｒｅｗ  Ｅｘｔｒｕｄｅｒ；スクリュー圧縮比：３．３／１。スクリューのＬ／Ｄ比は２４／１。ダイ：３／１６インチのＨａａｋｅ  丸棒ダイ。運転条件：スクリュー速度  ６０ｒｐｍ。設定温度プロファイル：ゾーン１：１７０℃、ゾーン２：１８０℃、ゾーン３：１９０℃。ダイ：１７０℃。粉末は重力流れ（ｇｒａｖｉｔｙ
ｆｌｏｏｄ）により供給された。
上記の装置、条件、ＰＶＣフォーム配合物を用い、フリーエクスパンジョンフォームロッドを製造した。実施例１，１０，１１，１２，１３，１４，１８および２３からの粉末サンプルのそれぞれについて、ＰＶＣフォーム加工助剤としての効果が試験された。実施例１および１４についてはさらに２．５％のポリマー流動助剤が加えられた。市販の加工助剤、ＰＡＲＡＬＯＩＤ  Ｋ４００（ロームアンド  ハース  カンパニー製）も、比較のため同様に試験された。膨張比（冷却されたフォームロッドの直径とダイの直径との比）を測定し、以下の表に記載した。
【００８２】
【表４】
0005128734.tif 000005
【００８３】
試験結果は、本発明のポリマーがＰＶＣフォームの加工助剤として有用であることを示している。ロッドはすべてなめらかな表面を有し、密度は小さかった。フォーム加工助剤の添加なしには、ＰＶＣ配合物はブロー剤により発生された泡を適当に維持することができないことは銘記されるべきである。製造されたロッドは、完全性に欠け、崩壊する。そのようなロッドは不良な表面と低い膨張を示し、非常に小さい密度減少を示す。試験された物質のすべてが、ＰＶＣフォーム加工助剤として等級（ｄｅｇｒｅｅ）を変える作用をしている。
【００８４】
実施例３８−４８
ＰＶＣにおける加工助剤としての効果
本発明により調製されたポリマー、４ｐｈｒを含むＰＶＣが、先に記載されたと同じ方法により調製された。これらのブレンドは以下の装置を使用して、融解の促進効果について試験された：Ｈａａｋｅ  Ｒｈｅｏｃｏｒｄ  ９０；付属装置：Ｈａａｋｅ  Ｂｏｗｌ；設定温度：１７０℃；パドル速度：４５ｒｐｍ；サンプル供給量：６０ｇ。実施例１，４，１０，１１，１２，１３，１４，１８および２３のプラスチック添加剤について、それぞれ融解促進ＰＶＣ加工助剤としての効果が試験された。市販の加工助剤、ＰＡＲＡＬＯＩＤ  Ｋ４００（ロームアンド  ハース  カンパニー製）も、比較のため同様に試験された。加工助剤を含まない配合物も対照として試験された。融解時間は、初期圧縮時間から、トルクと時間を測定してトルクが最大となるまでの時間として決定された。それぞれのサンプルは２回試験され、２回の試験の平均を以下の表に示した。
【００８５】
【表５】
0005128734.tif 000006
【００８６】
試験結果は本発明により調製されたポリマーはＰＶＣ樹脂において融解時間を減少させるために有用であることを示している。本発明のポリマーは市販の加工助剤、ＰＡＲＡＬＯＩＤ  Ｋ４００に比較してほぼ同じか、または実質的に短い融解時間を提供する。
【００８７】
実施例４９および５０
ＰＶＣの耐衝撃性改良剤としての効果
実施例７のプラスチック添加剤ポリマーディスパージョンがスプレードライされて乾燥粉末にされ、以下のＰＶＣマスターバッチ樹脂と４ｐｈｒの量でブレンドされた（実施例４９）。
ＰＶＣ（Ｇｅｏｎ２７）                         １００
ＡＤＶＡＳＴＡＢ  ＴＭ−１８１                 ０．９
ＨＯＳＴＡＬＵＢ  ＸＬ−１６５                 ０．９
ＡＣ６２９Ａ                                   ０．１
ステアリン酸カルシウム                         １．４
ＰＡＲＡＬＯＩＤ  Ｋ−１２０Ｎ                 ０．５
ＴｉＯ２                                       １．０
ＣａＣＯ３                                     １０．０
実施例７の耐衝撃性改良剤                       ４．０
【００８８】
ＡＤＶＡＳＴＡＢはローム  アンド  ハース  カンパニーの登録商標
ＨＯＳＴＡＬＵＢはクラリアントの登録商標
ＡＣ６２９Ａはアライドシグナル社製の酸化ポリエチレンワックス
【００８９】
６インチのシートダイと冷却された取りだしロールを有するＣＭ−５５２軸スクリュー押出機（Ｃｉｎｃｉｎｎａｔｉ  Ｍｉｌａｃｒｏｎ社製）を用い、以下の条件で約０．５ｃｍの厚さのシートにブレンドを押し出した。押出ゾーン  １８２℃：ダイゾーン  １９１℃：  溶融温度１８４℃：ローラー  ５４℃。
比較のためのブレンド（実施例５０）を、市販のアクリル耐衝撃性改良剤  ＰＡＲＡＬＯＩＤ  ＫＭ−３３４（ローム  アンド  ハース  カンパニー製）を用いて調製した。
押し出されたシートは試験片に切断され、２３℃で耐衝撃性試験を行い、脆性破壊と延性破壊の比率を測定することにより、耐衝撃性改良剤としてのプラスチック添加剤の効果を測定した。ドロップダート（ｄｒｏｐ−ｄａｒｔ）耐衝撃性試験を、１８８ｉｎ−ｌｂの一定ダートエネルギー下で行った。以下の表に示された結果は、実施例７のコア−シェルプラスチック添加剤は、市販のＫＭ−３３４耐衝撃性改良剤に比較して、より優れた耐衝撃性改良特性を有することを示している。
【００９０】
【表６】
0005128734.tif 000007
【００９１】
実施例５１−６０
プラスチック用の水性コーティングとしての効果
本発明にかかる水性粒子ディスパージョンのいくつかが、極性の異なる種々のプラスチック部品の表面上にスポンジで広げられ、プラスチックのためのコーティングとしての効果が試験された。粒子ディスパージョンはコーティングの前に最初に揺り動かされた。コーティングした後、サンプルはカバーされ、室温で少なくとも１日静置された。コーティングの広がる能力と、プラスチック部品に接着する能力が観察され、結果が以下の表に示される。
【００９２】
【表７】
0005128734.tif 000008
【００９３】
（ａ）ＰＰ−ポリプロピレン，６５２３ホモポリマー（Ｍｏｎｔｅｌｌ）
ＰＭＭＡ−ポリメチルメタアクリレート，
ＰＬＥＸＩＧＬＡＳ  Ｇ（ＡｔｏＨａａｓ）
ＰＢＴ−ポリ（ブチレン  テレフタレート）、
ＶＡＬＯＸ  ３１５（ＧＥプラスチック）
ＰＶＣ−ポリビニルクロライド、ＰＡＲＡＬＯＩＤ  ＫＭ６５３（ローム  アンド  ハース  カンパニー製）で強靱化されたウインドーサイド配合物
ナイロン−Ｃａｐｒｏｎ  ８２０２  ナイロン６（アライドケミカル製）、ＰＡＲＡＬＯＩＤ  ＥＸＬ−２６１１（ローム  アンド  ハース  カンパニー製）で強靱化された
（ｂ）実施例５７ほど良くはない
（ｃ）実施例５８ほど良くはない
【００９４】
上記の表の結果を見ると、実施例２４および２５で作られたポリマーディスパージョンは、極性の高いものから低いものまで、種々の範囲のプラスチック被覆し、接着することがわかる。これらの結果は、表面極性の異なる多くのプラスチックが、本発明のポリマーディスパージョンにより均一に被覆されることを示している。
【００９５】
ＰＶＣフォーム加工助剤としての効果：フリーフォームシート
実施例２６のエマルションをスプレードライして粉末製品を得た。セクションＡのものと同様のＰＶＣマスターバッチ配合物が、ＰＶＣフォームシートの製造に使用するために調製された。アゾジカルボンアミド（ブロー剤）の使用量は０．６５ｐｈｒであった。粉末にされた実施例２６は、４．５ｐｈｒの量でポストブレンドされた。
ＰＶＣ配合物をフォームシートに加工するために使用された装置は、ＣＭ５５コニカル、インターメッシッング、対向回転２軸スクリュー押出機（Ｃｉｎｃｉｎｎａｔｉ  Ｍｉｌｌａｃｒｏｎ）であった。ＰＶＣ配合物はＣＭ５５にフラッドフィードされた（ｆｌｏｏｄ  ｆｅｄ）。使用された条件は以下の通りである：設定温度：バレルゾーン１＝１６６℃；バレルゾーン２＝１７４℃；バレルゾーン３＝１８２℃；バレルゾーン４＝１９１℃；スクリューオイル＝１６６℃；ダイボディ＝１６８℃；ダイリップ＝１３５℃；ロール温度＝６６℃；スクリュー回転数＝７５０ｒｐｍ；リップギャップ＝１．５５ｍｍ。製造されたフォームシートは厚さ３．２８ｍｍ、幅５００ｍｍであった。表面はなめらかで平らであった。密度は０．５２ｇ／ｃｃであった。この配合物は加工助剤なしでは、この密度の減少で妥当な品質のフォームシートを製造することはできない。
【００９６】
ＰＶＣフォーム加工助剤としての効果：セルカ（ｃｅｌｕｋａ）フォームプロファイル
実施例２７のポリマーディスパージョンをスプレードライし、スプレードライヤーを用いて生成した粉末生成物を形成した。ＰＶＣ  セルカタイプマスターバッチ配合物を、ＰＶＣフォームプロファイルの製造に使用するために、鉛安定剤を使用して調製した。実施例２７からの粉末プラスチック添加剤は、６．５ｐｈｒの量でブレンドされた。ＰＶＣ配合物をフォームプロファイルに加工するために使用された装置は、フラッドフィードされた４６ｍｍパラレル２軸スクリュー押出機（Ｂａｕｓａｎｏ  Ｇｒｏｕｐ）で、９ｍｍ厚のスカートプロファイルダイを使用した。スクリュー速度は２９ｒｐｍであった。バレルゾーン１から８の設定温度は以下の通りであった：１４０℃／１５０℃／１６０℃／１７０℃／１７５℃／１７０℃／１６５℃／１６０℃。フォームプロファイルは０．５３ｇ／ｃｃの密度と、非常になめらかな光沢のある表面を有していた。この配合物は加工助剤なしでは、この密度の減少または妥当な表面品質のフォームプロファイルを製造することはできない。